FR 2686886 A1 19930806 FR 9201075 A 19920131 PROCEDE DE FABRICATION EN CONTINU DE COPOLYMERES A BLOC VINYLAROMATIQUE La présente invention concerne un procédé de fabrication en continu de copolymère bloc sous forme de résine vinylaroma- tique transparente résistant au choc ou d'élastomère séquencé vinylaromatique consistant à polymériser anioniquement en continu en milieu concentré un monomère vinylaromatique hydro- carboné dans un solvant aromatique hydrocarboné, le milieu po- lymérique formé étant, toujours en continu, copolymérisé avec un diène conjugué avant d'être traité par un composé polyfonc- tionnel possédant au moins deux fonctions capables de réagir avec les fonctions terminales du copolymère. La copolymérisation anionique, en particulier pour la fa- brication de copolymère bloc étoilé est connue et décrite dans de nombreux brevets dont un des plus représentatifs est le US- A 3 639 517 Selon ce document la copolymérisation anionique s'effectue en plusieurs étapes à des pressions suffisantes pour maintenir le milieu réactif fortement liquide Bien qu'il soit précisé que la copolymérisation puisse se faire en absence de solvant, il est impossible de réaliser in- dustriellement en phase sèche cette polymérisation anionique. En phase sèche, pour obtenir un milieu liquide apte à la poly- mérisation anionique, il est nécessaire de travailler à des températures supérieures à 180 C qui dégradent très rapidement et de manière irréversible les sites actifs En conséquence, il serait nécessaire pour cette voie, d'utiliser des réacteurs à très faibles temps de séjour, de l'ordre de quelques di- zaines de secondes Un tel système est trop risqué du point de vue industriel Ce document il ressort que, pratiquement, la copolymérisation anionique des monomères vinylaromatiques et diènes conjugués doit se faire en milieu fortement dilué. C'est d'ailleurs le cas pour le procédé en continu décrit dans le US-A 4 346 193 La copolymérisation anionique en milieu fortement dilué provoque, outre l'inconvénient de la manipula- tion d'une grande quantité de solvant qui nécessite des appa- reillages volumineux et des opérations complémentaires pour son élimination finale, une plus forte dégradation des sites actifs dans les masses polymériques que dans le cas d'une co- polymérisation en milieu concentré. Dans le FR-A 2 662 167 est décrit un procédé de fabrica- tion de copolymères blocs consistant à copolymériser anioni- quement en milieu solvant dans une première étape un monomère vinylaromatique hydrocarboné et dans une seconde étape un diène conjugué Le procédé est caractérisé en ce que dans la première étape le monomère vinylaromatique hydrocarboné est polymérisé en solution dans un solvant aromatique hydrocarboné jusqu'à l'obtention d'un milieu homogène de viscosité supé- rieure à 300 Pa S à 200 C pour une concentration dans le sol- vant aromatique hydrocarboné comprise entre 60 et 90 % en poids Le procédé est également caractérisé en ce que dans une deuxième étape, après introduction de diène conjugué, la copo- lymérisation s'effectue jusqu'à l'obtention d'un milieu homo- gène de viscosité supérieure à 300 Pa S à 900 C pour une concentration en copolymère dans le solvant aromatique hydro- carboné comprise entre 70 et 90 % en poids. Le procédé selon la présente invention, perfectionnement du procédé du FR-A 2 662 167 précédent, permet d'obtenir des produits de transparence régulière quelle que soit la durée du cycle de fabrication du copolymère. Selon le procédé, dans une batterie de réacteurs montés en série on alimente en continu un premier réacteur en monomère vinylaromatique hydrocarboné, en solvant aromatique hydrocar- boné et en amorceur de polymérisation anionique de façon à fa- briquer un polymère vinylaromatique sous forme de séquences vivantes Simultanément on fait passer en continu dans un deuxième réacteur le polymère vinylaromatique formé de façon telle qu'afin de conserver un volume constant dans le premier réacteur le débit de sortie de la solution de polymère corres- ponde à la somme des débits d'entrée de chacun des composants introduits, tout en alimentant de façon continue ce deuxième réacteur en diène conjugué, et, éventuellement en solvant aro- matique hydrocarboné, de façon à former un copolymère bloc vivant Simultanément on fait passer en continu dans un troi- sième réacteur le copolymère bloc formé, de façon telle qu'afin de conserver un volume constant dans le deuxième réac- teur le débit de sortie de la solution de copolymère corres- ponde à la somme des débits d'entrée de chacun des composants introduits, tout en alimentant de façon continue ce troisième réacteur en composé polyfonctionnel possédant au moins deux fonctions capables de réagir avec les fonctions terminales du copolymère Simultanément on fait passer en continu la masse visqueuse homogène de copolymère dans un quatrième réacteur, dans lequel la température se trouve être supérieure à celle d'ébullition du solvant aromatique hydrocarboné, de façon telle, qu'afin de conserver un volume constant dans le troi- sième réacteur le débit de sortie de la masse visqueuse cor- responde à la somme des débits d'entrée de chacun des compo- sants introduits Ce réacteur est habituellement un dégazeur flash constitué d'un préchauffer tubulaire encastré dans une chambre de dévolatilisation de forme cylindrique de 30 litres. Il peut fonctionner à des températures de 180 à 2500 C et des pressions de 10 à 1000 mbars, préférentiellement de 200 à 220 WC et 700 à 1000 mbars En sortie du quatrième réacteur le copolymère récupéré en continu sous forme de masse fondue peut encore contenir des traces de solvant qui peuvent être élimi- nées de façon classique par extrusion dégazage ou encore par traitement à la vapeur du copolymère sous forme de granulés. Le premier réacteur est alimenté en continu en monomère vinylaromatique hydrocarboné et en solvant aromatique hydro carboné, de préférence en mélange, dans des proportions de 50 à 90 % en poids de monomère pour 10 à 50 % en poids de sol- vant Simultanément on alimente le réacteur en initiateur de polymérisation anionique de façon telle qu'il se trouve tou- jours en quantité suffisante pour assurer un taux de conver- sion d'au moins 95 % du monomère et mieux d'au moins 99 % Le rapport du débit de monomère vinylaromatique en grammes par heure sur le débit d'initiateur de polymérisation anionique en moles par heure pour une conversion totale du monomère est calculé en fonction de la masse moléculaire moyenne (Mn) du polymère que l'on souhaite obtenir Habituellement l'initiateur de polymérisation anionique est introduit en continu simultanément au monomère vinylaromatique hydrocar- boné Lorsque les débits de monomère et d'initiateur sont par- faitement simultanés on obtient un polymère de type monomodal. Toutefois dans le cas o est souhaité l'obtention d'un poly- mère bimodal ou même polymodal l'initiateur de polymérisation anionique est introduit de façon intermittente dans le réac- teur par injections successives dans des intervalles de temps donnés qui sont fonction de la quantité d'initiateur intro- duite à chaque injection par rapport à la quantité de monomère introduite en continu pendant la période d'injection à injec- tion. Dans ce type de polymérisation en continu le rapport de monomère sur initiateur est habituellement de 10000 à 150000 en g/mole et de préférence de 10000 à 100000 en g/mole. Le milieu réactionnel est polymérisé dans un réacteur ver- tical parfaitement agité du type CSTR (continuous stirred tank reactor) à une température de 500 C à 1100 C et de préférence de à 900 C sous une pression maximum de 1 bar, une viscosité de à 500 Pa S du milieu réactionnel étant maintenue sensible- ment constante Le temps de séjour moyen des éléments réac- tionnels dans le réacteur entre leur entrée et leur sortie est habituellement de 1/2 à 3 heures de façon à ce que le taux de conversion du monomère vinylaromatique soit d'au moins 95 % et mieux d'au moins 99 %. Le monomère vinylaromatique hydrocarboné utilisable dans cette étape de polymérisation contient de préférence de 8 à 18 atomes de carbone par molécule Ce peut être par exemple le styrène, le 3-méthylstyrène, le 4-n-propylstyrène, le 4-cyclo- hexylstyrène, seuls ou en mélanges. Afin d'obtenir un milieu visqueux homogène, il est recom- mandé d'utiliser comme solvant de l'éthylbenzène ou encore du toluène. L'initiateur de polymérisation anionique peut être de fa- çon classique un composé du lithium Cet initiateur est dé- crit, en particulier, dans le US-A 3 317 918, le plus courant étant le nbutyllithium Il peut être envoyé dans le réacteur en solution de préférence dans le solvant de polymérisation. Au moyen d'un système de pompage classique, à un débit tel que le volume du milieu réactionnel reste constant dans le ré- acteur la solution visqueuse de polymère vivant formé est transporté en continu dans un deuxième réacteur alimenté si- multanément en continu en diène conjugué le réacteur de type CSTR ou encore de type tubulaire en écoulement piston PTFR (plug flow tubular reactor) est alimenté en diène conjugué à un débit adapté à celui du polymère vivant en fonction de la composition finale désirée du copolymère à former De façon générale le rapport de débit de diène conjugué par rapport au polymère vinylaromatique vivant est compris entre 0,1 et 9 La température dans le milieu de copolymérisation est compris entre 70 et 1200 C et de préférence entre 70 et 1000 C sous une pression de 1 à 10 bars, une viscosité de 500 à 5000 Pa S et mieux de 500 à 2000 Pa S du milieu réactionnel étant maintenue sensiblement constante Le temps de séjour moyen des éléments réactionnels dans le réacteur entre leur entrée et leur sortie est habituellement de 1 à 3 heures de façon à ce que le taux de conversion en copolymère soit d'au moins 95 % et mieux d'au moins 99 %. Le diène conjugué peut être envoyé seul dans le réacteur, mais il peut également être en solution dans un solvant tel l'éthylbenzène ou le toluène, tout en prenant la précaution que cette solution permette de conserver dans le réacteur la viscosité minimum requise. Le diène conjugué utilisable dans cette deuxième étape possède habituellement de 4 à 12 atomes de carbone dans sa mo- lécule Ce peut être par exemple le 1,3-butadiène, l'isoprène, le 2,3-diméthyl-1,3-butadiène. Le copolymère vivant finalement obtenu contient habituel- lement de 10 à 90 parties de motifs de diène conjugué pour 90 à 10 parties de motifs de monomère vinylaromatique hydrocar- boné. Au moyen de système de pompage classique, à un débit tel que le volume du milieu réactionnel reste constant dans le ré- acteur, la solution visqueuse de copolymère vivant formé est transportée en continu dans un troisième réacteur alimenté si- multanément en continu en agent de couplage Cette réaction de couplage s'effectue dans un réacteur agité du type CSTR ou PFTR d'un volume utile dans un rapport de 0,5 à 3 du volume du réacteur de polymérisation du monomère vinylaromatique de la première étape La quantité d'agent de couplage introduite est fonction de la quantité d'initiateur de polymérisation anio- nique introduite dans la première étape, sachant que pour au moins une fonction active de l'agent de couplage correspond une fonction-active de l'amorceur de polymérisation anionique. Dans le cas o dans la première étape l'initiateur de polymé- risation anionique est introduit de façon intermittente par injections périodiques dans le réacteur, pour que l'agent de couplage remplisse parfaitement son rôle, il est recommandé que la masse de solution copolymérique contenue dans ce troi- sième réacteur contienne au moins la quantité de copolymère formé pendant une période d'injection à injection d'initiateur de polymérisation anionique. Cette opération de couplage peut s'effectuer à une tempé- rature de 90 à 120 WC La réaction de couplage est pratiquement immédiate entre les fonctions actives de l'agent de couplage et les fonctions réactives terminales du copolymère L'agent de couplage est un composé polyfonctionnel possédant au moins deux fonctions actives capables de réagir avec les fonctions terminales du copolymère vivant Le composé polyfonctionnel possède cependant de préférence au moins trois fonctions réac- tives de façon à former des copolymères branchés en étoile. Ces composés polyfonctionnels sont décrits dans le US-A 3 281 383, ce sont par exemple des polyépoxydes tels que les huiles de lin ou de soja époxydées, ou encore les polyimines, les po- lyisocyanates, les polyaldéhydes, les polyhalogénures, les es- ters et polyesters comme l'acétate d'éthyle ou l'adipate de diéthyle Cet agent de couplage peut être injecté en solution dans un solvant tel que l'éthylbenzène ou le toluène. Au moyen de système de pompage classique, à un débit tel que le volume du milieu copolymérique reste constant dans le réacteur, la solution de copolymère est transportée dans un préchauffeur tubulaire vertical communiquant avec une chambre de dévolatilisation dans laquelle les conditions de tempéra- ture et de pression se trouvent être favorables à l'évaporation flash du solvant aromatique hydrocarboné Cette opération peut s'effectuer à une température de 180 à 2500 C. Le produit dégazé obtenu fondu en fond de chambre est trans- porté à l'extérieur vers un équipement de granulation, à un débit tel que la masse visqueuse dans le quatrième réacteur reste constante en volume. Les milieux visqueux homogènes dans les réacteurs se pré- sentent en une seule phase exempte de toute précipitation de matière Les viscosités inférieures ou égales à 500 Pa S peu- vent être mesurées au moyen d'un appareil RHEOMAT 30 de type COUETTE, fonctionnant en écoulement permanent Cet appareil est équipé d'un cellule de mesure DC 50, dite autoclave Ce type d'appareil est conforme à la norme NF-T 51-211 Les visco- sités supérieures ou égales à 500 Pa S peuvent être mesurées au moyen d'un rhéomètre capillaire GOE Tik'Rt (RHEOGRAPH 2002) avec un capillaire de 0,5 mm de diamètre et de 30 mm de lon- gueur, le capteur de pression étant sous 290 bars et la vi- tesse de cisaillement de 10 à 1000 S 1 Ces viscosités sont mesurées sous atmosphère inerte. Dans la Figure annexée est schématisé l'ensemble de l'appareillage du procédé selon l'invention Dans le réacteur A est polymérisé le monomère vinylaromatique arrivant par la tubulure 1, en présence de l'initiateur de polymérisation anionique arrivant par la tubulure 2 La polymérisation s'effectuant en présence de solvant, ce dernier arrive soit par la tubulure 1 en mélange avec le monomère soit séparément par la tubulure 3 La solution polymérique est transportée par la tubulure 4 au moyen d'une pompe 5 dans le réacteur B de co- polymérisation dans lequel arrive également le diène conjugué par la tubulure 6 et éventuellement un autre monomère par la tubulure 7 Par la tubulure 9 au moyen de la pompe 8 la solu- tion copolymérique est transportée dans le réacteur C dans le- quel arrive par la tubulure 10 l'agent de couplage Au moyen de la pompe Il la solution de copolymère est envoyée à travers la tubulure 12 dans le surchauffeur dégazeur D après incorpo- ration d'agent de terminaison de chaines, et, éventuellement, d'antioxydant par les tubulures 13 et 14 Au moyen de la pompe le copolymère est envoyé vers l'extérieur sous forme de joncs, refroidis à l'eau et granulés. Dans le cadre de l'invention, il est également possible de modifier l'appareillage pour fabriquer des polymères vinylaro- matiques de structures différentes avant de les copolymériser avec le diène conjugué Pour cela il est possible de monter en série entre le réacteur A et le réacteur B au moins un deuxième réacteur A' (non représenté), lui-même alimenté non seulement en-solution polymérique du réacteur A mais encore en monomère vinylaromatique et en initiateur de polymérisation anionique, la nouvelle solution polymérique formée étant en- voyée dans le réacteur B. Il est encore également possible de monter en parallèle plusieurs systèmes de réacteur A pour fabriquer différents types de polymères servant à alimenter séparément le réacteur B. Les exemples suivants illustrent l'invention sans toute- fois la limiter. EXEMPLE 1 COMPARATIF Dans un réacteur vertical parfaitement agité de 30 litres en acier inoxydable équipé d'une régulation de température et d'un agitateur du type double ruban couplé à un moteur de 0,55 kw, sont chargés, après une purge à l'azote et plusieurs la- vages avec une solution de n Bu Li dans l'éthylbenzène, 3000 g d'éthylbenzène sec et 9,6 g de n Bu Li. 250 g de styrène sont introduits en moins de 5 minutes à une température comprise entre 20 et 300 C La température- s'élève à une valeur voisine de 500 C Cette période d'amorçage n'excède pas 20 minutes Sont alors introduits en continu 5000 g de styrène dans un temps inférieur à 2 heures En un temps inférieur à 30 minutes la température s'élève à 700 C. Cette température est maintenue pendant cette première étape de polymérisation du styrène Lorsque la viscosité du milieu mesurée à 200 C atteint sensiblement 500 Pa S sont in- troduits 1750 g de butadiène liquide La température s'élève à environ 900 C et est maintenue à cette valeur pendant la poly- mérisation du butadiène. La pression dans le réacteur est de 7 bars Lorsque la viscosité du milieu, mesurée à 900 C atteint sensiblement 580 Pa.s, 38 g d'huile de soja époxydée (ESTABEX 2307) sont introduits dans le réacteur, la température restant maintenue à 900 C pendant environ 30 minutes. Le copolymère est ensuite dégazé en une seule étape flash dans un système classique constitué d'un préchauffeur tubu- laire encastré dans une chambre de dévolatilisation Cette opération est réalisée à 2000 C à une pression de 700 mbars et permet de générer des granulés d'une résine transparente dont la teneur résiduelle en solvant est comprise entre 1 et 2 % Ce solvant résiduel peut être éliminé par dégazage, soit par ex- trusion sous vide soit par étuvage des granulés sous vide, en- viron 1000 C sous 15 mbars, ou encore par extraction (strip- ping) à l'eau sur les granulés La teneur résiduelle finale en solvant est inférieure à 300 ppm. Les masses moléculaires déterminées à partir des courbes GPC (chromatographie par perméation de gel ou gel perméation chromatography) pour les produits de chacune des étapes sont données dans le tableau suivant: Mw Mn I PS 42 000 35 000 1 2 SB 60 000 46 000 1 3 SB* 122 000 72 000 1 7 Mw = Masse moléculaire moyenne en poids Mn = Masse moléculaire moyenne en nombre I = Mw/Mn PS = Polystyrène de la première étape SB = Copolymère de la seconde étape SB* = Copolymère après traitement avec l'huile de soja époxy dée Le copolymère de la seconde étape se présente sous la forme d'un seul pic (monomodal) comme le prévoit le modèle. L'opération est répétée dix fois consécutives sans lavage du réacteur entre chaque opération La quantité de granulés récupérés au terme de l'ensemble est de 67 5 Kg Après chaque opération, on indique la transparence par une mesure de Haze réalisée avec un spectrocolorimètre COLORQUEST selon la norme ASTM D 1003: Op.N I 1 2 3 4 5 6 7 8 9 10 % Haze 5 6 6 7 7 8 9 il 13 15 L'augmentation de l'indice de voile (Haze) atteste d'une détoriation de la transparence. EXEMPLE 2 Un réacteur vertical A parfaitement agité de 10 litres en acier inoxydable équipé d'une régulation de température et d'un agitateur du type double ruban couplé à un moteur de 0,55 Kw, est alimenté d'une part en mélange styrène-éthylbenzène à 64 % en poids de styrène avec un débit constant du mélange de 7,8 kg/h et d'autre part en n-butyllithium (n-Bu Li) sous forme d'une solution à 1,6 mole/1-1 dans l'éthylbenzène à un débit constant de 11 g/h de n-Bu Li Le volume réactionnel dans le réacteur est fixé à 8,7 litres de manière à fixer un temps de séjour moyen des réactifs de 1 heure La température de la réaction est maintenue à 70 C La viscosité est maintenue dans le milieu à 300 Pa s. Le taux de conversion du styrène est sensiblement de 100 % Les caractéristiques moléculaires du polystyrène déterminées par GPC sont données dans le tableau suivant: Mw Mn I PS obtenu 67 000 32 000 2 1 PS du Modèle Théorique 60 000 30 000 2 0 Le polystyrène présente un seul pic large I = 2 1 dont les caractéristiques sont très proches de la distribution la plus probable que prévoit le modèle. Au moyen d'une pompe à engrenage est prélevé en continu à la base du réacteur A le mélange visqueux polystyrénique en quantité telle que le volume reste constant dans ledit réacteur et envoyé dans le réacteur B qui reçoit simultanément en continu à un débit constant de 1670 g/h du butadiène liquide Le réacteur B de 30 litres est pour le reste identique au réacteur A Le volume réactionnel dans B est maintenu constant à 12 litres de manière à fixer un temps de séjour moyen des réactifs de 1 heure La température du milieu est maintenue à 77,30 C pour une pression de 2 bars absolus La viscosité du milieu est maintenue à 690 Pa s Toujours au moyen d'une pompe à engrenage le mélange visqueux prélevé en continu est envoyé dans le réacteur C qui reçoit simultanément en continu à un débit constant 38,6 g/h de l'huile de soja époxydée (ESTABEX 2307) Le réacteur C est identique au réacteur B Le volume réactionnel dans C est également maintenu constant à 12 litres. Le copolymère couplé est ensuite antioxydé par un mélange IRGANOX 1076 D -trinononylphénylphosphite en proportion de 1/2 à raison de 75 g/h du mélange avant d'être dégazé en continu dans les conditions identiques à celles de l'exemple 1. l Mw Mn I SB 102 000 54 000 1 9 SB* 154 000 82 000 1 9 SB = copolynère de la deuxième étape SB* = copolymère après traitement avec l'huile de soja époxy dée. Chaque distribution de masses se présente sous forme d'un seul pic. Un lot de granulés est prélevé toutes les heures pendant heures pour mesurer la transparence Son évolution au cours du temps est donnée dans le tableau suivant: Temps(h) 1 2 3 4 5 6 8 9 10 % Haze 6 5 5 6 7 5 5 6 6 Elle est constante à une valeur de l'ordre de 6 ce qui montre l'intérêt du procédé continu pour produire un état stationnaire des propriétés de transparence. EXEMPLE 3 Cet exemple est identique à l'exemple 2 à l'exception prés que le n-Bu Li est injecté par intermittence à raison de 110 g/h pendant 12 minutes toutes les deux heures après la fin de l'injection précédente, et, que les temps de séjour dans les réacteurs B et C sont de 2 heures au lieu de 1 heure. En fonctionnement continu les milieux réactionnels n'atteignent jamais un état stationnaire mais passent par des états transitoires qui se reproduisent exactement toutes les deux heures Pour comparer avec les autres exemples des prélèvements aux différentes étapes ont été réalisés toutes les dix minutes sur deux heures mélangés à parts égales et analysés. Les résultats en distribution de masses moléculaires sont donnés dans le tableau suivant: Mw Mn I PS 86 000 33 000 2 6 SB 100 000 55 000 1 8 SB* 154 000 78 000 1 9 Les distributions obtenues pour le PS et le SB sont bimodales avant le couplage. Les transparences obtenues avec les granulés de SB* collectés toutes les deux heures sont les suivantes: Temps(h) 2 4 6 8 10 % Haze 6 7 7 7 5 6 R E V E N D I C A T I O N S- 1 Procédé de fabrication en continu de copolymère bloc sous forme de résine vinylaromatique transparente résistant au choc ou d'élastomère séquencé vinylaromatique consistant à alimenter en continu a) un premier réacteur en monomère vinylaromatique hydrocarboné, en solvant aromatique hydrocarboné et en initiateur de polymérisation anionique, le rapport du monomère au solvant étant tel que la viscosité du milieu est maintenu entre 200 et 500 Pa S pour une concentration en monomère de 50 à 90 % en poids pour 10 à 50 % en poids de solvant et le rapport de monomère sur initiateur étant de 10000 à 150000 g/mole, b) un deuxième réacteur d'une part en solution visqueuse de polymère vivant, le monomère vinylaromatique ayant un taux de conversion d'au moins 95 %, à un débit tel que le volume du premier réacteur reste constant et d'autre part en diène conjugué de façon que le rapport de débit de diène conjugué par rapport au polymère vinylaromatique vivant soit compris entre 0,1 et 9 et que la viscosité du milieu réactionnel soit maintenue sensiblement constante de 500 à 2000 Pa s, c) un troisième réacteur d'une part en solution visqueuse de copolymère vivant au taux de conversion d'au moins 95 % à un débit tel que le volume du deuxième réacteur reste constant, et, d'autre part en agent de couplage en quantité fonction de la quantité d'initiateur de polymérisation anionique initiale sachant que pour au moins une fonction active de l'agent de couplage correspond une fonction active de l'amorceur de polymérisation anionique. 2 Procédé selon la revendication 1 caractérisé en ce que l'initiateur de polymérisation anionique est introduit de façon intermittente par injections successives dans des intervalles de temps donnés qui sont fonction de la quantité d'initiateur introduit à chaque injection par rapport à la quantité de monomère introduite en continu pendant la période d'injection à injection. 3 Procédé selon l'une des revendications 1 ou 2 caractérisé en ce que la température de polymérisation du monomère vinylaromatique est de 500 C à 110 WC pour une pression maximum de 1 bar, la température dans le milieu de copolymérisat-ion étant compris entre 70 et 1200 C pour une pression de 1 à 10 bars. 4 Procédé selon l'une des revendications 1 à 3 caractérisé en ce que le copolymère vivant contient de 10 à 90 parties de motifs de diène conjugué pour 90 à 10 parties de motifs de monomère vinylaromatique hydrocarboné. Procédé selon l'une des revendications 2 à 4 caractérisé en ce que la masse de solution copolymérique contenue dans le troisième réacteur contient au moins la quantité de copolymère formé pendant une période d'injection à injection d'initiateur de polymérisation anionique. 6 Procédé selon l'une des revendications 1 à 5 caractérisé en ce que l'agent de couplage est un composé polyfonctionnel possédant au moins deux fonctions actives capables de réagir avec les fonctions terminales du copolymère vivant.